(57)【要約】  難燃化剤を含有する難燃化被覆を有するテキスタイル製品。【特許請求の範囲】
【請求項１】
難燃化量の
ｉ）構造
【化１】
2010502856.tif 000020
（式中、ｎは約１から約３の範囲にある）
を有する大量のアルキル化トリアリールホスフェートエステルを含む難燃剤Ｉ；
ｉｉ）大量の
【化２】
2010502856.tif 000021
を含む難燃剤ＩＩ；
ｉｉｉ）大量の
【化３】
2010502856.tif 000022
を含む難燃剤ＩＩＩ；
ｉｖ）構造
【化４】
2010502856.tif 000023
（式中、ｚは約１から約４の範囲にあり、Ｐｈはフェノール基である）
を有する難燃剤ＩＶ；および
ｖ）ｉ）−ｉｖ）の混合物
を含んでなるテキスタイル製品。
【請求項２】
前記テキスタイル製品が難燃化量の難燃剤Ｉを含んでなり、ならびに難燃剤Ｉが難燃剤Ｉの全重量基準で約６０重量％以上の上記のアルキル化トリアリールホスフェートエステル、約４０重量％未満のＴＰＰ、および約５から約１０重量％の範囲の有機リンを含む、請求項１に記載のテキスタイル製品。
【請求項３】
難燃剤Ｉがａ）モノアルキルフェニルジフェニルホスフェート；ｂ）ジ−（アルキルフェニル）フェニルホスフェート；ｃ）ジアルキルフェニルジフェニルホスフェート；ｄ）トリアルキルフェニルホスフェート；ｅ）アルキルフェニルジアルキルフェニルフェニルホスフェート；およびｆ）約１重量％未満のトリフェニルホスフェートの１つ以上のアルキル化フェニルホスフェートを含んでなり、アルキル化フェニルホスフェートのアルキル、メチル、エチル、プロピル、イソプロピル、ブチル、イソブチル、ターシャリー−ブチル、アミルの部分が選択されたイソアミル、ターシャリー−アミル基、シクロヘキシルおよびターシャリー−アミル基である、請求項２に記載のテキスタイル製品。
【請求項４】
難燃剤Ｉが難燃剤Ｉの全重量基準で約２０重量％以上のモノアルキルフェニルジフェニルホスフェート、約８０重量％未満のジ−（アルキルフェニル）フェニルホスフェート、約１０重量％未満のジ−（アルキルフェニル）フェニルホスフェート、約２０重量％未満のトリアルキルフェニルホスフェート、および約２０重量％未満のアルキルフェニルジアルキルフェニルフェニルホスフェートを含んでなる、請求項３に記載のテキスタイル製品。
【請求項５】
難燃剤Ｉが難燃剤Ｉの全重量基準で
ａ）約９０から約９２重量％の範囲のＩＰＰ、約０．５から約０．７５重量％の範囲のＴＰＰ、約１から約３重量％の範囲のＤＴＰＰ、約０．０５から約０．１５重量％の範囲のＴＴＰＰ、および約０．５から約０．７５重量％の範囲の２，４−ＤＤＰ；または
ｂ）難燃剤Ｉの全重量基準で約９４から約９６重量％の範囲のＩＰＰ、約３．５から約５．５重量％の範囲のＤＴＰＰ、および約０．１から約０．３重量％の範囲のＴＴＰＰ；または
ｃ）難燃剤Ｉの全重量基準で約７１から約７３重量％の範囲のＩＰＰ、約０．０５から約０．１５重量％の範囲のＴＰＰ、約２６から約２８重量％の範囲のＤＴＰＰ、および約０．５から約０．７重量％の範囲のＴＴＰＰを含む、請求項１に記載のテキスタイル製品。
【請求項６】
前記テキスタイル製品が難燃化量の難燃剤ＩＩを含んでなり、難燃剤ＩＩが
ａ）難燃剤ＩＩの全重量基準で約６０重量％以上の
【化５】
2010502856.tif 000024
、および場合によっては
ｂ）ＴＣＥＰを含む難燃剤ＩＩの全重量基準で約０．０１から約６重量％の範囲のＴＣＥＰ、約５から約１５重量％の範囲の有機リン、および約２０から約４０重量％の範囲の塩
素；または
ｃ）ＴＣＥＰおよびＴＢＥＰを含む難燃剤ＩＩの全重量基準で約０．０１から約６重量％の範囲のＴＣＥＰ、約１から約１５重量％の範囲のＴＢＥＰ、約２０から約４０重量％の範囲の塩素、および約５から約１５重量％の範囲の有機リン濃度を含んでなる、請求項１に記載のテキスタイル製品。
【請求項７】
前記テキスタイル製品が難燃化量の難燃剤ＩＩＩを含んでなり、難燃剤ＩＩＩが難燃剤ＩＩＩの全重量基準で約６０重量％以上の
【化６】
2010502856.tif 000025
を含み、
難燃剤ＩＩＩが難燃剤ＩＩＩの全重量基準で約５から約１５重量％の範囲の有機リンの有機リン含量、および／または約３０から約５０重量％の範囲の全ハロゲン、すなわち臭素および／または塩素の全ハロゲン含量を場合によっては有する、請求項１に記載のテキスタイル製品。
【請求項８】
難燃剤ＩＩＩが
ａ）Ａ）を含む難燃剤ＩＩＩの全重量基準で約１０から約６０重量％の範囲のＡ）
【化７】
2010502856.tif 000026
または
ｂ）Ａ）およびＢ）を含む難燃剤ＩＩＩの全重量基準で約１０から約６０重量％の範囲のＡ）、および約１から約１５重量％の範囲のＢ）
【化８】
2010502856.tif 000027
を含んでなり、
ａ）またはｂ）がａ）またはｂ）の全重量基準で約３０から約５０重量％の範囲の全ハロゲン、すなわち臭素および／または塩素の全ハロゲン含量、および／または
ａ）またはｂ）の全重量基準で約５から約１５重量％の範囲の有機リンを場合によっては有する、請求項７に記載のテキスタイル製品。
【請求項９】
前記テキスタイル製品が難燃剤ＩＶを含んでなり、難燃剤ＩＶが難燃剤ＩＶの全重量基準で約５から約１５重量％の範囲の有機リンを含む、請求項１に記載のテキスタイル製品。
【請求項１０】
前記テキスタイル製品が難燃化量のｉ）難燃剤Ｉ、ｉｉ）難燃剤ＩＩ、ｉｉｉ）難燃剤ＩＩＩ、ｉｖ）難燃剤ＩＶ、およびｖ）ｉ）−ｉｖ）の混合物を含有しない同一のテキスタイル製品のそれと類似の臭いと、物理的属性を有する、請求項１に記載のテキスタイル製品。
【請求項１１】
前記難燃化量のｉ）難燃剤Ｉ、ｉｉ）難燃剤ＩＩ、ｉｉｉ）難燃剤ＩＩＩ、ｉｖ）難燃剤ＩＶ、およびｖ）ｉ）−ｉｖ）の混合物を含有する前記テキスタイル製品の臭い、可撓性、および／または柔軟性が前記難燃化量を含有しない同一のテキスタイル製品と実質的に同じである、請求項１に記載のテキスタイル製品。
【請求項１２】
ｉ）難燃剤Ｉ、ｉｉ）難燃剤ＩＩ、ｉｉｉ）難燃剤ＩＩＩ、ｉｖ）難燃剤ＩＶ、およびｖ）ｉ）−ｉｖ）の混合物から選択される、約５から約６０重量％の範囲の難燃剤を含有する、その上に堆積された被覆層を有するテキスタイル製品。
【請求項１３】
前記テキスタイル製品が合成繊維および／または天然繊維から製造される、織布、布、カーペットなどから選択される、請求項１２に記載のテキスタイル製品。
【請求項１４】
前記被覆層が裏面被覆である、請求項１２に記載のテキスタイル製品。
【請求項１５】
前記テキスタイル製品が難燃化量の難燃剤Ｉを含んでなり、難燃剤Ｉが難燃剤Ｉの全重量基準で約６０重量％以上の上記のアルキル化トリアリールホスフェートエステル、約４０重量％未満のＴＰＰ、および約５から約１０重量％の範囲の有機リンを含む、請求項１２に記載のテキスタイル製品。
【請求項１６】
難燃剤Ｉがａ）モノアルキルフェニルジフェニルホスフェート；ｂ）ジ−（アルキルフェニル）フェニルホスフェート；ｃ）ジアルキルフェニルジフェニルホスフェート；ｄ）トリアルキルフェニルホスフェート；ｅ）アルキルフェニルジアルキルフェニルフェニルホスフェート；およびｆ）約１重量％未満のトリフェニルホスフェートの１つ以上のアルキル化フェニルホスフェートを含んでなり、アルキル化フェニルホスフェートのアルキル、メチル、エチル、プロピル、イソプロピル、ブチル、イソブチル、ターシャリー−ブチル、アミルの部分が選択されたイソアミル、ターシャリー−アミル基、シクロヘキシルおよびターシャリー−アミル基である、請求項１５に記載のテキスタイル製品。
【請求項１７】
難燃剤Ｉが
ａ）難燃剤Ｉの全重量基準で約２０重量％以上のモノアルキルフェニルジフェニルホスフェート、約８０重量％未満のジ−（アルキルフェニル）フェニルホスフェート、約１０重量％未満のジ−（アルキルフェニル）フェニルホスフェート、約２０重量％未満のトリアルキルフェニルホスフェート、および約２０重量％未満のアルキルフェニルジアルキルフェニルフェニルホスフェート；
ｂ）難燃剤Ｉの全重量基準で約９０から約９２重量％の範囲のＩＰＰ、約０．５から約０．７５重量％の範囲のＴＰＰ、約１から約３重量％の範囲のＤＴＰＰ、約０．０５から約０．１５重量％の範囲のＴＴＰＰ、および約０．５から約０．７５重量％の範囲の２，４−ＤＤＰ；または
ｃ）難燃剤Ｉの全重量基準で約９４から約９６重量％の範囲のＩＰＰ、約３．５から約５．５重量％の範囲のＤＴＰＰ、および約０．１から約０．３重量％の範囲のＴＴＰＰ；または
ｄ）難燃剤Ｉの全重量基準で約７１から約７３重量％の範囲のＩＰＰ、約０．０５から約０．１５重量％の範囲のＴＰＰ、約２６から約２８重量％の範囲のＤＴＰＰ、および約０．５から約０．７重量％の範囲のＴＴＰＰ
を含んでなる、請求項１６に記載のテキスタイル製品。
【請求項１８】
前記テキスタイル製品が難燃化量の難燃剤ＩＩを含んでなり、難燃剤ＩＩが
ａ）難燃剤ＩＩの全重量基準で約６０重量％以上の
【化９】
2010502856.tif 000028
；および場合によっては
ｂ）ＴＣＥＰを含む難燃剤ＩＩの全重量基準で約０．０１から約６重量％の範囲のＴＣＥＰ、約５から約１５重量％の範囲の有機リン、および約２０から約４０重量％の範囲の塩素；または
ｃ）ＴＣＥＰおよびＴＢＥＰを含む難燃剤ＩＩの全重量基準で約０．０１から約６重量％の範囲のＴＣＥＰ、約１から約１５重量％の範囲のＴＢＥＰ、および約２０から約４０重量％の範囲の塩素
を含んでなる、請求項１２に記載のテキスタイル製品。
【請求項１９】
前記テキスタイル製品が難燃化量の難燃剤ＩＩＩを含んでなり、難燃剤ＩＩＩが難燃剤ＩＩＩの全重量基準で約６０重量％以上の
【化１０】
2010502856.tif 000029
を含んでなり、
難燃剤ＩＩＩが難燃剤ＩＩＩの全重量基準で約５から約１５重量％の範囲の有機リンの有機リン含量、および／または約３０から約５０重量％の範囲の全ハロゲン、すなわち臭素および／または塩素の全ハロゲン含量を場合によっては有する、請求項１２に記載のテキスタイル製品。
【請求項２０】
難燃剤ＩＩＩが
ａ）Ａ）を含む難燃剤ＩＩＩの全重量基準で約１０から約６０重量％の範囲のＡ）
【化１１】
2010502856.tif 000030
；または
ｂ）Ａ）およびＢ）を含む難燃剤ＩＩＩの全重量基準で約１０から約６０重量％の範囲のＡ）、および約１から約１５重量％の範囲のＢ）
【化１２】
2010502856.tif 000031
を含んでなり、
ａ）またはｂ）がａ）またはｂ）の全重量基準で約３０から約５０重量％の範囲の全ハロゲン、すなわち臭素および／または塩素の全ハロゲン含量、および／またはａ）またはｂ）の全重量基準で約５から約１５重量％の範囲の有機リンを場合によっては有する、請求項１９に記載のテキスタイル製品。
【請求項２１】
前記テキスタイル製品が難燃剤ＩＶを含んでなり、難燃剤ＩＶが難燃剤ＩＶの全重量基準で約５から約１５重量％の範囲の有機リンを含有する、請求項１２に記載のテキスタイル製品。
【請求項２２】
前記テキスタイル製品が難燃化量のｉ）難燃剤Ｉ、ｉｉ）難燃剤ＩＩ、ｉｉｉ）難燃剤ＩＩＩ、ｉｖ）難燃剤ＩＶ、およびｖ）ｉ）−ｉｖ）の混合物を含有しない同一のテキスタイル製品のそれと類似の臭いと、物理的属性を有する、請求項１２に記載のテキスタイル製品。
【請求項２３】
前記難燃化量のｉ）難燃剤Ｉ、ｉｉ）難燃剤ＩＩ、ｉｉｉ）難燃剤ＩＩＩ、ｉｖ）難燃剤ＩＶ、およびｖ）ｉ）−ｉｖ）の混合物を含有する前記テキスタイル製品の臭い、可撓性、および／または柔軟性が前記難燃化量を含有しない同一のテキスタイル製品と実質的に同じである、請求項１２に記載のテキスタイル製品。
【請求項２４】
ｉ）難燃剤Ｉ、ｉｉ）難燃剤ＩＩ、ｉｉｉ）難燃剤ＩＩＩ、ｉｖ）難燃剤ＩＶ、およびｖ）ｉ）−ｉｖ）の混合物から選択される、難燃化量の難燃剤を含んでなる被覆を合成繊維および／または天然繊維からできている、織布、布、カーペットなどから選択される、前記テキスタイルに付加することを含んでなる、テキスタイルに難燃性を賦与する方法。
【請求項２５】
前記被覆がｉ）難燃剤Ｉ、ｉｉ）難燃剤ＩＩ、ｉｉｉ）難燃剤ＩＩＩ、ｉｖ）難燃剤ＩＶ、およびｖ）ｉ）−ｉｖ）の混合物から選択される、約１５から約４０重量％の範囲の難燃剤を含んでなり、前記テキスタイル製品がａ）合成繊維、ｂ）天然繊維、またはａ）とｂ）の混合物から製造されている、織布、布、カーペットなどから選択され、ならびに前記被覆が裏面被覆であり、前記裏面被覆が実質的に透明であり、ならびに前記テキスタ
イル製品が難燃化量のｉ）難燃剤Ｉ、ｉｉ）難燃剤ＩＩ、ｉｉｉ）難燃剤ＩＩＩ、ｉｖ）難燃剤ＩＶ、およびｖ）ｉ）−ｉｖ）の混合物を含有しない同一のテキスタイル製品のそれと類似の臭いと、物理的属性を有し、前記テキスタイル製品が難燃化された繊維を場合によっては含む、テキスタイル材料と、前記テキスタイル材料の表面に塗布された被覆を含んでなり、その上に層を形成する低火炎拡散性を有するテキスタイル製品。
【発明の詳細な説明】
【技術分野】
【０００１】
本発明は難燃化被覆を有するテキスタイル製品に関する。
【背景技術】
【０００２】
一般に、市販のテキスタイル製品は、火災の場合に火炎伝播の防止を助けるために、難燃性を有することが法律により要求される。それゆえ、多くの用途において市販のテキスタイル製品は、テキスタイル材料と裏面被覆剤材料の少なくとも２つの区別できる構成成分からなる。裏面層または阻止シートと時に呼ばれる裏面被覆剤材料を使用して、所定のテキスタイル製品に難燃性が賦与される。例えば、輸送機器用布張り材料は別の火炎阻止シート層と一緒に使用される。更なる例としては、多数のカーペットは、難燃性を有する二次もしくは三次の裏面層を含む。
【０００３】
このような難燃化テキスタイルを提供するために、種々の材料を使用して、裏面材料または阻止シートに難燃性を与えることが提案されてきた。例えば、（特許文献１）は、カーペットの裏面被覆剤中で膨張性粒子を使用して、カーペットに難燃性を賦与することができるということを教示する。
【０００４】
他の先行技術の教示においては、具体的な臭素化難燃剤またはリンベースの難燃剤が木綿およびポリエステル繊維の混紡に難燃性を与えることに対して有用であると述べられている。例えば、（特許文献２）および（特許文献３）を参照のこと。
【０００５】
他の教示においては、テキスタイル製品それ自身が難燃剤または煙抑制剤の性質を有する繊維からなる。例えば、（特許文献４）を参照のこと。
【先行技術文献】
【特許文献】
【０００６】
【特許文献１】米国特許第７，０１１，７２４号
【特許文献２】米国特許第３，９９７，６９９号
【特許文献３】米国特許第４，１６７，６０３号
【特許文献４】米国特許第４，０１２，５４６号
【発明の概要】
【発明が解決しようとする課題】
【０００７】
しかしながら、これらの教示をもってしても、難燃剤製品に対するテキスタイル業界の要求は増大しつつある。このように、難燃化されたテキスタイルに対する必要性が常に存在する。
【課題を解決するための手段】
【０００８】
本発明は難燃化量の
ｉ）構造
【０００９】
【化１】
2010502856.tif 000002
【００１０】
（式中、ｎは約１から約３の範囲にある）
を有する大量のアルキル化トリアリールホスフェートエステルを含む難燃剤Ｉ；
ｉｉ）大量の
【００１１】
【化２】
2010502856.tif 000003
【００１２】
を含む難燃剤ＩＩ；
ｉｉｉ）大量の
【００１３】
【化３】
2010502856.tif 000004
【００１４】
を含む難燃剤ＩＩＩ；
ｉｖ）構造
【００１５】
【化４】
2010502856.tif 000005
【００１６】
（式中、ｚは約１から約４の範囲にあり、Ｐｈはフェノール基である）
を有する難燃剤ＩＶ；および
ｖ）ｉ）−ｉｖ）の混合物
が付加されたテキスタイル製品に関する。
【００１７】
もう一つの態様においては、本発明は、製品上に堆積された被覆層を有し、前記被覆層が難燃化量のｉ）難燃剤Ｉ、ｉｉ）難燃剤ＩＩ、ｉｉｉ）難燃剤ＩＩＩ、ｉｖ）難燃剤ＩＶ、およびｖ）ｉ）−ｉｖ）の混合物を含有するテキスタイル製品に関する。
【００１８】
更にもう一つの態様においては、本発明は、難燃化量のｉ）難燃剤Ｉ、ｉｉ）難燃剤ＩＩ、ｉｉｉ）難燃剤ＩＩＩ、ｉｖ）難燃剤ＩＶ、およびｖ）ｉ）−ｉｖ）の混合物を含有する裏面被覆剤を有するテキスタイル製品に関する。
【００１９】
更にもう一つの態様においては、本発明は、テキスタイル材料と、前記テキスタイル材料の表面に塗布された被覆を含んでなり、製品上に層を形成するものであって、前記被覆が難燃化量のｉ）難燃剤Ｉ、ｉｉ）難燃剤ＩＩ、ｉｉｉ）難燃剤ＩＩＩ、ｉｖ）難燃剤ＩＶ、およびｖ）ｉ）−ｉｖ）の混合物を含んでなる、低火炎拡散特性を有するテキスタイル製品に関する。
【００２０】
なお更にもう一つの態様においては、本発明は、難燃化量のｉ）難燃剤Ｉ、ｉｉ）難燃剤ＩＩ、ｉｉｉ）難燃剤ＩＩＩ、ｉｖ）難燃剤ＩＶ、およびｖ）ｉ）−ｉｖ）の混合物を含む被覆を前記テキスタイルに付加することを含んでなる、テキスタイルに難燃性を賦与する方法に関する。
【００２１】
なお更にもう一つの態様においては、本発明は、難燃化量のｉ）難燃剤Ｉ、ｉｉ）難燃剤ＩＩ、ｉｉｉ）難燃剤ＩＩＩ、ｉｖ）難燃剤ＩＶ、およびｖ）ｉ）−ｉｖ）の混合物を含んでなるテキスタイル製品に関する。
【００２２】
本発明者らは、難燃化量のｉ）難燃剤Ｉ、ｉｉ）難燃剤ＩＩ、ｉｉｉ）難燃剤ＩＩＩ、ｉｖ）難燃剤ＩＶ、およびｖ）ｉ）−ｉｖ）の混合物、好ましくは難燃剤ＩＩ、難燃剤ＩＩＩまたはこれらの混合物がテキスタイル製品の品質に実質的に影響を及ぼさないということを見出した。言い換えれば、難燃化量のｉ）、ｉｉ）、ｉｉｉ）、ｉｖ）またはｖ）を含有するテキスタイル製品は、いかなる悪臭も発しない。すなわち、難燃化量のｉ）、ｉｉ）、ｉｉｉ）、ｉｖ）またはｖ）を含有するテキスタイル製品は、難燃化量のｉ）、ｉｉ）、ｉｉｉ）、ｉｖ）またはｖ）を含有しない同一のテキスタイル製品と類似の、好ましくは実質的に同一の臭いを発する。更には、難燃化量のｉ）、ｉｉ）、ｉｉｉ）、ｉｖ）またはｖ）を含有するテキスタイル製品は、難燃化量のｉ）、ｉｉ）、ｉｉｉ）、ｉ
ｖ）またはｖ）を含有しない同一のテキスタイル製品と類似の、好ましくは実質的に同一の、可撓性および柔軟性などの物理的性質を有する。
【００２３】
本発明者らは、難燃化量のｉ）難燃剤Ｉ、ｉｉ）難燃剤ＩＩ、ｉｉｉ）難燃剤ＩＩＩ、ｉｖ）難燃剤ＩＶ、およびｖ）ｉ）−ｉｖ）の混合物、好ましくは難燃剤ＩＩ、難燃剤ＩＩＩまたはこれらの混合物をテキスタイル製品上で被覆、好ましくは裏面被覆として使用するならば、この被覆が実質的に透明であるということも見出した。
【発明を実施するための形態】
【００２４】
テキスタイルは、この明細書中で使用される時には最も広い意味で使用され、合成繊維および／または天然繊維、特にポリアミド、アクリル、ポリエステル、およびこれらの混紡、木綿、コール天、ビロードブロケード、ポリエステル・木綿ブレンド、ビスコースレイヨン、ジュート、および木材パルプから製造される製品を含むセルロース系テキスタイル材料から製造される、織製もしくは非織製ならびにすべての織布、布、カーペットなど、いかなる織布、フィラメント、ステープルまたはヤーン、もしくはこれらから製造される製品も指すように意図されている。このように、本発明における使用に好適なテキスタイルの非限定的な例は、天然カーペットおよび／または合成カーペット；ポリエステル、ポリアミド、ナイロン、アクリルなどの合成繊維から製造される織布および／または布；木綿などの天然繊維から製造される織布および／または布；および木綿／ポリエステル混紡などの合成繊維と天然繊維の混紡の混紡から製造される織布および／または布を含む。ある態様においては、本発明のテキスタイルを構成する天然繊維および／または合成繊維も難燃化されているものであることも本発明の範囲内にあるということを特記すべきである。このような難燃化繊維は当業界で周知であり、このような繊維の選択は、当業者によれば容易に行われる。
【００２５】
この明細書中で使用される時、「ＩＰ」はイソプロピル化フェノールを指すように意図され；「ＯＩＰ」はオルト−イソプロピルフェノールを指すように意図され；「ＭＩＰ」はメタ−イソプロピルフェノールを指すように意図され；「ＰＩＰ」はパラ−イソプロピルフェノールを指すように意図され；「ＴＰＰ」はトリフェニルホスフェートを指すように意図され；「２，６−ＤＩＰ」は２，６−ジイソプロピルフェノールを指すように意図され；「２，４−ＤＩＰ」は２，４−ジイソプロピルフェノールを指すように意図され；「２，４，６−ＴＩＰ」は２，４，６−トリイソプロピルフェノールを指すように意図され；「２−ＩＰＰ」は２−イソプロピルフェニルジフェニルホスフェートを指すように意図され；「３−ＩＰＰ」は３−イソプロピルフェニルジフェニルホスフェートを指すように意図され；「４−ＩＰＰ」は４−イソプロピルフェニルジフェニルホスフェートを指すように意図され；「２，４−ＤＤＰ」は２，４−ジイソプロピルフェニルジフェニルホスフェートを指すように意図され；「ＩＰＰ」はイソプロピル化トリフェニルホスフェートを指すように意図され；「ＤＴＰＰ」はジイソプロピル化トリフェニルホスフェートを指すように意図され；ならびに「ＴＴＰＰ」はトリイソプロピル化トリフェニルホスフェートを指すように意図される。
【００２６】
本発明のテキスタイルは、難燃化量のｉ）難燃剤Ｉ、ｉｉ）難燃剤ＩＩ、ｉｉｉ）難燃剤ＩＩＩ、ｉｖ）難燃剤ＩＶ、およびｖ）ｉ）−ｉｖ）の混合物をテキスタイルに付加したものであった。難燃化量とは、このテキスタイルが難燃化テキスタイルの全重量基準で約５から約６０重量％の範囲の選択された難燃剤、すなわちｉ）難燃剤Ｉ、ｉｉ）難燃剤ＩＩ、ｉｉｉ）難燃剤ＩＩＩ、ｉｖ）難燃剤ＩＶ、およびｖ）ｉ）−ｉｖ）の混合物を含んでなるという意味である。好ましい態様においては、難燃化量が同一基準で約１５から約４０重量％の範囲の、更に好ましくは約２５から約３０重量％の範囲の選択された難燃剤であると考えられる。
【００２７】
難燃剤Ｉ
難燃剤Ｉは構造
【００２８】
【化５】
2010502856.tif 000006
【００２９】
（式中、ｎは約１から約３の範囲にある）
を有する大量のアルキル化トリアリールホスフェートエステルを含む。大量とは、難燃剤Ｉが難燃剤Ｉの全重量基準で約６０重量％以上の上記のアルキル化トリアリールホスフェートエステルを含むという意味である。好ましい態様においては、大量が約６０から約９９．９９重量％の範囲の上記の構造物であると考えられるべきである。ある態様においては、大量が約６０から約８０重量％の範囲の上記の構造物である。他の態様においては、大量が約８０から約９９重量％の範囲の上記の構造物である。なお他の態様においては、大量が約８５から約９９．９９重量％の範囲の上記の構造物である。
【００３０】
難燃剤Ｉの残りは、通常、トリフェニルホスフェート（「ＴＰＰ」）を含んでなる。このように、好ましい態様においては、難燃剤Ｉは、難燃剤Ｉの全重量基準で約４０重量％未満のＴＰＰ、好ましくは同一基準で約４０から約０．０１重量％の範囲のＴＰＰを含んでなる。
【００３１】
通常、難燃剤Ｉは、難燃剤Ｉの全重量基準で約５から約１０重量％の有機リンを含有する。好ましくは、この有機リン含量は、同一基準で約７から約９重量％の範囲にあり、更に好ましい態様においては、有機リン含量は、約７．５から約８．５重量％の、最も好ましくは同一基準で約８．０から約８．４％の範囲にある。
【００３２】
ある態様においては、難燃剤Ｉは、難燃剤Ｉの全重量基準で約２０重量％以上のモノアルキルフェニルジフェニルホスフェートを含有することを更に特徴とすることができる。好ましくは、難燃剤Ｉは、同一基準で約７５重量％以上の、更に好ましくは同一基準で約９０重量％以上のモノアルキルフェニルジフェニルホスフェートを含有する。
【００３３】
この態様においては、難燃剤Ｉは、難燃剤Ｉの全重量基準で約８０重量％未満のジアルキルフェニルジフェニルホスフェートを含有することも更に特徴とすることができる。好ましくは、難燃剤Ｉは、同一基準で約２５重量％未満の、更に好ましくは約１０重量％未満のジ−（アルキルフェニル）フェニルホスフェートを含有する。
【００３４】
難燃剤Ｉは、難燃剤Ｉの全重量基準で約５０重量％未満のジアルキルフェニルジフェニルホスフェートを含有することも更に特徴とすることができる。しかしながら、好ましい態様においては、難燃剤Ｉは、同一基準で約２５重量％未満の、更に好ましくは約１０重量％未満のジアルキルフェニルジフェニルホスフェートを含有する。最も好ましい態様においては、難燃剤Ｉは、難燃剤Ｉの全重量基準で約ｌ重量％未満のジアルキルフェニルジフェニルホスフェートを含有する。
【００３５】
この態様においては、難燃剤Ｉとして使用される例示のアルキル化トリアリールホスフェートエステルは、ａ）約９０から約９２重量％の範囲ＩＰＰ、約０．５から約０．７５重量％の範囲のＴＰＰ、約１から約３重量％の範囲ＤＴＰＰ、約０．０５から約０．１５重量％の範囲のＴＴＰＰ、および約０．５から約０．７５重量％の範囲の２，４−ＤＤＰ；ｂ）約９４から約９６重量％の範囲のＩＰＰ、約３．５から約５．５重量％の範囲のＤＴＰＰ、および約０．１から約０．３重量％の範囲のＴＴＰＰ；およびｃ）約７１から約７３重量％の範囲のＩＰＰ、約０．０５から約０．１５重量％の範囲のＴＰＰ、約２６から約２８重量％の範囲のＤＴＰＰ、および約０．５から約０．７重量％の範囲のＴＴＰＰを含むものである。
【００３６】
本発明のアルキル化トリアリールホスフェートエステル中に存在するモノアルキルフェニルジフェニルホスフェート、ジ−（アルキルフェニル）フェニルホスフェート、ジアルキルフェニルジフェニルホスフェート、トリアルキルフェニルホスフェート、およびアルキルフェニルジアルキルフェニルフェニルホスフェートは、アルキル部分がメチル、エチル、プロピル、イソプロピル、ブチル、イソブチル、ターシャリー−ブチル、アミル、イソアミル、ターシャリー−アミル基、およびシクロヘキシルアルキル部分から選択されるものである。好ましくは、アルキル化トリアリールホスフェートエステル中に存在する、モノアルキルフェニルジフェニルホスフェート、ジ−（アルキルフェニル）フェニルホスフェート、ジアルキルフェニルジフェニルホスフェート、トリアルキルフェニルホスフェート、およびアルキルフェニルジアルキルフェニルフェニルホスフェートの少なくとも１つ、好ましくは少なくとも２つ、更に好ましくは全部のアルキル部分は、イソプロピル部分である。このように、例えば、最も好ましい態様においては、難燃剤Ｉはイソプロピルフェニルジフェニルホスフェートエステルである。全イソプロピルフェニルジフェニルホスフェートエステルのうちで、アルキル化トリアリールホスフェートエステルの全重量基準で、０．１から９９．９重量％は２−イソプロピルフェニルホスフェート（２−ＩＰＰ）であり、０．１から９９．９重量％は３−イソプロピルフェニルホスフェート（３−ＩＰＰ）であり、０．１から９９．９重量％は４−イソプロピルフェニルホスフェート（４−ＩＰＰ）である。最も好ましい態様においては、難燃剤Ｉ中に存在するイソプロピルフェニルフェニルホスフェートの６６から１００重量％は２−イソプロピルフェニルホスフェート（２−ＩＰＰ）であり、０、１から４重量％は３−イソプロピルフェニルホスフェート（３−ＩＰＰ）であり、０．１から４０重量％は４−イソプロピルフェニルホスフェート（４−ＩＰＰ）である。
【００３７】
この態様においては、もう一つの例示の難燃剤Ｉは、約６３から約６８％の範囲のイソプロピルフェニルジフェニルホスフェートエステルが２−ＩＰＰであり、約０．５から約２．５％の範囲が３−ＩＰＰであり、ならびに約３０．５から約３６．５％の範囲が４−ＩＰＰである、イソプロピルフェニルジフェニルホスフェートエステルである。この態様においては、もう一つの例示の難燃剤Ｉは、イソプロピルフェニルジフェニルホスフェートエステルの約６６％が２−ＩＰＰであり、約１％が３−ＩＰＰであり、ならびに約３３％が４−ＩＰＰである、イソプロピルフェニルジフェニルホスフェートエステルである。
【００３８】
本発明のアルキル化トリアリールホスフェートエステルは、米国特許暫定出願番号６０／７９４，７８６のそれを含む当業界で既知のいかなる方法によっても好適に形成可能である。
【００３９】
難燃剤ＩＩ
難燃剤ＩＩは大量の
【００４０】
【化６】
2010502856.tif 000007
【００４１】
を含んでなる。
【００４２】
大量とは、難燃剤ＩＩが難燃剤ＩＩの全重量基準で上記の構造物の約６０重量％以上を占めるという意味である。好ましい態様においては、大量が約６０から約９９．９９重量％の範囲の上記の構造物であると考えられるべきである。ある態様においては、大量が約６０から約９０重量％の範囲の上記の構造物である。他の態様においては、大量が約７０から約９９重量％の範囲の上記の構造物である。なお他の態様においては、大量が約８０から約９９重量％の範囲の上記の構造物である。
【００４３】
ある態様においては、難燃剤ＩＩは、ＴＣＥＰを含む難燃剤ＩＩの全重量基準で約０．０１から約６重量％の範囲の、好ましくは約０．０１から約２重量％の範囲の、ＴＣＥＰと普通呼ばれる、
【００４４】
【化７】
2010502856.tif 000008
【００４５】
も含むことができる。
【００４６】
ある態様においては、難燃剤ＩＩは、ＴＣＥＰと、ＴＣＥＰおよびＴＢＥＰを含む難燃剤ＩＩの全重量基準で約１から約１５重量％の範囲の、好ましくは約５から約１２重量％の範囲の、更に好ましくは約８から約１２重量％の範囲の、ＴＢＥＰと普通呼ばれる、
【００４７】
【化８】
2010502856.tif 000009
【００４８】
も含むことができる。このように、この態様においては難燃剤ＩＩは大量の
【００４９】
【化９】
2010502856.tif 000010
【００５０】
ＴＢＥＰおよびＴＣＥＰを含む難燃剤ＩＩの全重量基準で、約０．０１から約６重量％の範囲の、好ましくは約０．０１から約２重量％の範囲のＴＣＥＰ、および約１から約１５重量％の範囲の、好ましくは約５から約１２重量％の範囲の、更に好ましくは約８から約１２重量％の範囲のＴＢＥＰを含む。
【００５１】
通常、難燃剤ＩＩは、難燃剤ＩＩの全重量基準で約５から約１５重量％の有機リンを含有する。好ましくは、この有機リン含量は、同一基準で約７から約１２重量％の範囲にあり、更に好ましい態様においては、この有機リン含量は、同一基準で約８から約１２重量％の範囲にある。
【００５２】
通常、難燃剤ＩＩは、難燃剤ＩＩの全重量基準で約２０から約４０重量％の範囲の塩素を含有する。好ましくは、難燃剤ＩＩは、同一基準で約３０から約４０重量％の範囲の塩素を含有する。
【００５３】
難燃剤ＩＩＩ
難燃剤ＩＩＩは大量の
【００５４】
【化１０】
2010502856.tif 000011
【００５５】
を含んでなる。
【００５６】
大量とは、難燃剤ＩＩＩが難燃剤ＩＩＩの全重量基準で上記の構造物の約６０重量％以上を占めるという意味である。好ましい態様においては、大量が約８０重量％以上の上記の構造物であると考えられるべきである。ある態様においては、大量が約７０から約９９．９９重量％の範囲の、時には約８０から約９９重量％の範囲の上記の構造物である。
【００５７】
ある態様においては、難燃剤ＩＩＩは、Ａ）を含む難燃剤ＩＩＩの組み合わせ物の全重量基準で約１０から約６０重量％の範囲の、好ましくは約１５から約５５重量％の範囲の、更に好ましくは約２０から約３０重量％の範囲のＡ）
【００５８】
【化１１】
2010502856.tif 000012
【００５９】
も含むことができる。
【００６０】
ある態様においては、難燃剤ＩＩＩは、難燃剤ＩＩＩの全重量基準で難燃剤Ｉを含む難燃剤ＩＩＩの全重量基準で約１から約１０重量％の範囲の、好ましくは約５から約１０重量％の範囲の難燃剤Ｉも含むことができる。
【００６１】
ある態様においては、難燃剤ＩＩＩは、Ａ）およびＢ）を含む難燃剤ＩＩＩの全重量基準で約１から約１５重量％の範囲の、好ましくは約５から約１２重量％の範囲のＢ）
【００６２】
【化１２】
2010502856.tif 000013
【００６３】
も含むことができる。このように、この態様においては難燃剤ＩＩＩは大量の
【００６４】
【化１３】
2010502856.tif 000014
【００６５】
Ａ）およびＢ）を含む難燃剤ＩＩＩの全重量基準で約１０から約６０重量％の範囲の、好ましくは約１５から約５５重量％の範囲の、更に好ましくは約２０から約３０重量％の範囲のＡ）、および約１から約１５重量％の範囲の、好ましくは約５から約１２重量％の範囲のＢ）を含む。
【００６６】
通常、難燃剤ＩＩＩは、難燃剤ＩＩＩの全重量基準で約５から約１５重量％の範囲の有機リンを含有する。好ましくは、この有機リン含量は、同一基準で約５から約１２重量％の範囲にあり、更に好ましい態様においては、この有機リン含量は同一基準で約５から約１０重量％の範囲にある。
【００６７】
難燃剤ＩＩＩは、通常、難燃剤ＩＩＩ（Ａおよび／またはＢを含め、もしくは別な方法で）の全重量基準で約３０から約５０重量％の範囲の全ハロゲン、すなわち臭素および／または塩素の含量を有する。しかしながら、難燃剤ＩＩＩは同一基準で約４０から約５０重量％の範囲の全ハロゲンを含有するということが好ましい。
【００６８】
難燃剤ＩＶ
難燃剤ＩＶは、
【００６９】
【化１４】
2010502856.tif 000015
【００７０】
（式中、ｚは約１から約４の範囲にあり、Ｐｈはフェノール基である）
を含んでなる。
【００７１】
通常、難燃剤ＩＶは、難燃剤ＩＶの全重量基準で約５から約１５重量％の範囲の有機リンを含有する。好ましくは、有機リン含量は、同一基準で約５から約１０重量％の範囲、更に好ましい態様においては、この有機リン含量は、同一基準で約７から約１０重量％の範囲にある。
【００７２】
難燃剤Ｉ−ＩＶの混合物
本発明の実施においては、難燃剤Ｉ、難燃剤ＩＩ、難燃剤ＩＩＩ、および難燃剤ＩＶが個別に使用可能である。しかしながら、他の態様においては、難燃剤Ｉ、難燃剤ＩＩ、難燃剤ＩＩＩ、および難燃剤ＩＶのいずれかを難燃剤Ｉ、難燃剤ＩＩ、難燃剤ＩＩＩ、および難燃剤ＩＶのもう一つと組み合わせて使用することができるということは、本発明の範囲内にある。例えば、難燃剤Ｉを難燃剤ＩＩ、難燃剤ＩＩＩ、および難燃剤ＩＶのいずれかもしくは全部と組み合わせて使用することができ；難燃剤ＩＩを難燃剤Ｉ、難燃剤ＩＩＩ、および難燃剤ＩＶのいずれかもしくは全部と組み合わせて使用することができるなどである。
【００７３】
テキスタイルへの塗布方法
表示されている難燃剤をテキスタイルに塗布する方法は本発明には重要でなく、テキスタイルに難燃剤を塗布するのに有効であると当業界で知られているいかなる方法からも選択可能である。例えば、この選択された難燃剤は、分散され、ならびに／もしくは当業界で普通に使用される「被覆」法、すなわち裏面被覆、噴霧、ディップ、浸漬などの方法によりテキスタイルに塗布可能である。
【００７４】
しかしながら、好ましい態様においては、この選択された難燃剤は、この明細書中ではまとめて裏面被覆剤と呼ばれ、テキスタイルの表面に塗布される裏面材、裏面層または裏面被覆剤などの層中に含有される。裏面被覆剤は、通常、ポリマー化合物と、選択された難燃剤を分散させる好適な液体キャリア材料から誘導される。また、液体キャリア材料は、裏面被覆剤の製造において普通に使用される、有機液体および水などのいかなる好適な液体キャリア材料であることができる。好ましい態様においては、液体キャリア材料は水である。
【００７５】
裏面被覆剤中で使用されるポリマーの選択は、当業者ならば容易に達成可能である。通常、裏面被覆剤のポリマーは、既知であって、結合、被覆、含浸または関連の用途に使用される多数の安定なポリマーディスパージョンから選択可能であり、自己架橋タイプまたは外部架橋タイプのものであり得る。このポリマー構成成分は、付加ポリマー、縮合ポリマーまたはセルロース誘導体であることができる。好適はポリマーの非限定的な例は、発泡もしくは非発泡オルガノゾル、プラスチゾル、ラテックスなどを含み、これらはポリビニルクロリド、ポリビニルクロリド−ポリビニルアセテート、およびポリエチレン−ポリビニルクロリドなどのビニルハライド；ポリビニルアセテート、ポリエチレン−ポリビニル、およびポリアクリル−ポリビニルアセテートなどのビニルエステルのポリマーおよびコポリマー；エチルアクリレート、メチルアクリレート、ブチルアクリレート、エチルブチルアクリレート、エチルヘキシルアクリレート、ヒドロキシエチルアクリレート、およびジメチルアミノエチルアクリレートなどのアクリレートモノマーのポリマーおよびコポリマー；メチルメタクリレート、エチルメタクリレート、イソプロピルメタクリレート、およびブチルメタクリレートなどのメタクリレートモノマーのポリマーおよびコポリマー；アクリロニトリル、メタクリロニトリル、アクリルアミド、Ｎ−イソ−プロピルアクリルアミド、Ｎ−メチロールアクリルアミド、およびメタクリルアミドのポリマーおよびコポリマー；ポリビニリデンクロリド、ポリビニリデンクロリド−ポリビニルクロリド、ポリビニリデンクロリド−ポリエチルアクリレート、およびポリビニリデンクロリド−ポリビニルクロリド−ポリアクリロニトリルなどのビニリデンポリマーおよびコポリマー；エチレンとプロピレンを含むオレフィンモノマーのポリマーおよびコポリマー、ならびに１，２−ブタジエン、１，３−ブタジエン、２−エチル−ｌ，３−ブタジエンなどのポリマーおよびコポリマー；天然ラテックス；ポリウレタン、ポリアミド；ポリエステル；スチレン、２−メチルスチレン、３−メチルスチレン、４−メチルスチレン、４−エチルスチレン、および４−ブチルスチレンを含むスチレンのポリマーおよびコポリマー；フェノール系エマルション；アミノプラスト樹脂などを含むタイプの１つ以上のポリマー成分を含
有する。裏面被覆剤テキスタイルにおけるこのようなポリマーの使用は、当業界で周知である。例えば、米国特許第４，７３７，３８６号および第４，３０４，８１２号を参照のこと。
【００７６】
好ましい態様においては、裏面被覆剤のポリマーは、ポリマーラテックスまたはポリマープラスチゾル化合物のいずれか、更に好ましくはポリマーラテックスである。いくつかの態様においては、裏面被覆剤に使用されるラテックスポリマーは、少なくとも１つのアクリルモノマーとポリビニリデンクロリドのコポリマーを含む。標準のアクリルモノマーは、例えばアクリル酸、メタクリル酸、これらの酸のエステルまたはアクリロニトリル、エチルアクリレート、ブチルアクリレート、グリシジルメタクリレート、Ｎ−メチロールアクリルアミド、アクリロニトリル、２−ヒドロキシエチルアクリレート、エチレンジメタクリレート、ビニルアセテート、ブチルアセテートなどを含む。あるいは、裏面被覆は、当業界で既知のホットメルト法によりテキスタイルに塗布可能な慣用の熱可塑性ポリマーを含み得る。
【００７７】
裏面被覆剤は、他の難燃剤、相乗剤、染料、防しわ剤、発泡剤、緩衝剤、ｐＨ安定剤、固定剤、フルオロカーボンなどの撥しみ剤、防しみ剤、防汚剤、湿潤剤、柔軟剤、撥水剤、しみ除去剤、蛍光漂白剤、乳化剤、増粘剤、および界面活性剤などの更なる構成成分を場合によっては含むことができる。しかしながら、好ましい態様においては、Ｓｂ２Ｏ３などの相乗剤は使用されない。
【００７８】
裏面被覆剤は、通常、ポリマー、液体キャリア材料、もしあれば随意の構成成分、および選択された難燃剤を任意の方法および既知の順序で合体することにより形成されるものであり、方法および順序は本発明に重要でない。例えば、随意およびそうでない場合もこれらの構成成分は、貯蔵容器などの中で一緒に混合可能である。
【００７９】
更には、当業界で既知のいかなる手段によっても裏面被覆剤をテキスタイルの表面に塗布することができる。例えば、圧力ロールおよびチルロールを使用するもの、「ナイフ」被覆法、押し出し被覆法、トランスファー法、被覆、噴霧、発泡などなどのコーティング機の使用が使用可能である。テキスタイルに塗布される裏面被覆剤の量は、一般に、難燃化量の上述のような表示されている難燃剤を有するテキスタイルをもたらすのに充分な量である。裏面被覆剤を塗布した後、裏面被覆剤は、裏面被覆剤を加熱もしくは乾燥もしくはいかなる方法であれ反応させることによりテキスタイル上で硬化可能である。
【００８０】
上記の説明は本発明のいくつかの態様に関する。当業者ならば、本発明の精神を実施するために同等に有効である他の手段を案出することができるということを認識するであろう。本発明の好ましい態様は、この明細書中で議論されるすべての範囲が任意の低い量から任意の高い量までの範囲を含むということを意図していることも特記しなければならない。次の実施例は本発明を例示するが、いかなる方法であれ限定的であるようには意図されていない。
【実施例】
【００８１】
次の実施例においては、表中に示すように難燃剤Ｉ−ＩＶを表示する織布用の難燃剤として含有する裏面被覆剤の有効性が説明される。これらの実施例においては、ＦＲが難燃剤の略号として使用される。すなわち難燃剤ＩがＦＲ  Ｉと略記可能であるなどである。
【００８２】
第１に、選択された難燃剤を含有するディスパージョンを作製し、引き続いてポリエステル／アクリル織布に塗布される裏面被覆剤の製造に使用した。
【００８３】
選択された難燃剤含有裏面被覆剤の難燃性効力を水浸漬（英国工業規格５６５１）の前
後で英国工業規格５８５２、第１部（小さい火炎、２０秒着火）により測定した。
【００８４】
これらの実施例は、難燃剤Ｉ−ＩＶを含有する裏面被覆剤が問題なく作製可能であり、織布に塗布可能であること、およびこれらの裏面被覆織布が表に示すようにアドオンレベルでＢＳ５８５２試験に合格するということを実証する。更には、これらの裏面被覆織布は、水浸漬試験（英国工業規格５６５１）後でいかなる重量損失もなく、ＢＳ５８５２試験に合格し、難燃剤Ｉ−ＩＶを含有する裏面被覆剤が布張り家具用途での使用に好適であることが示される。
【００８５】
１．難燃剤含有ディスパージョン（ＦＲディスパージョン）の製造
ディスパージョンを形成するために、１４５．２ｇの水を四葉の攪拌器を備えたプラスチック容器に入れた。一定の攪拌の下で、２．１５ｇのＳｕｐａｒｅｘ  Ｋ（Ｃｌａｒｉａｎｔから市販されている分散剤）を水に添加した。次に、水とＳｕｐａｒｅｘ  Ｋを完全に混合した後、２．９５ｇのＡｌｃｏｐｏｌ  ＯＰＧ（Ｃｉｂａ  Ｓｐｅｃｉａｌｔｙ  Ｃｈｅｍｉｃａｌｓから市販されている湿潤剤）を選択された難燃剤３４５．１ｇと共にカップ中の混合物に添加した。すべての構成成分を添加した後、攪拌器の速度を１５００ｒｐｍまで増加し、容器の含量を２−３分間攪拌した。
【００８６】
４．６ｇのＴｅｘｉｇｅｌ（登録商標）（Ｓｃｏｔｔ  Ｂａｄｅｒ  Ｌｔｄ．から市販されているポリアクリレート増粘剤）を一定の攪拌の下で容器の内容物に添加した。ディスパージョンの粘度は約２０００から約６０００ｃＰの範囲になければならない。粘度が低過ぎる場合は、Ｔｅｘｉｇｅｌ（登録商標）の量を増加することができ、粘度が高過ぎる場合には、水を添加することができる。粘度はブルックフィールド（ＤＶ−Ｅ）粘度計により容易に測定される。
【００８７】
ディスパージョン中の各構成成分の量を下記の表１に示す。ＦＲは選択された難燃剤と同義で使用されるということを特記しなければならない。また、湿時重量％はディスパージョンの全重量を基準とする。
【００８８】
【表１】
2010502856.tif 000016
【００８９】
２．裏面被覆剤の製造
裏面被覆剤を形成するために、１２９．８ｇのＶｙｃａｒ  ４６０Ｘ４６（Ｎｏｖｅｏｎ  Ｐｅｒｆｏｒｍａｎｃｅ  Ｃｏａｔｉｎｇｓから市販されているＰＶＣエマルションバインダー）を四葉の攪拌器を備えたプラスチック容器に導入し、穏やかに攪拌する。一定の攪拌下の容器に１９．１ｇのＳａｎｔｉｃｉｚｅｒ（登録商標）１４１（Ｆｅｒｒｏ
Ｃｏｒｐｏｒａｔｉｏｎから市販されている可塑剤）を添加し、続いて０．７ｇのＳｕ
ｐａｒｅｘ  ＤＥ１０４（Ｃｌａｒｉａｎｔから市販されている発泡防止剤）を添加した。２分間の攪拌の後、Ｃｉｂａ  Ｓｐｅｃｉａｌｔｙ  Ｃｈｅｍｉｃａｌｓから市販されているアクリル増粘剤である、２５．４５ｇのＶｉｓｃａｌｅｘ（登録商標）ＨＶ３０を９３．３５ｇの水と一緒に添加し、続いて４．４５ｇのアンモニア（２５％）を添加した。５分間の一定の攪拌後、表１に示す２２７ｇの難燃剤ディスパージョンを添加する。攪拌器の速度を１５００−２０００ｒｐｍまで増加した。ディスパージョンの粘度は約７０００から９０００ｃＰの範囲になければならない。粘度が低過ぎる場合は、Ｖｉｓｃａｌｅｘ（登録商標）ＨＶ３０の量を増加することができ、粘度が高過ぎる場合には、Ｐｅｒｆｏｒｍａｘ（登録商標）１１１１５を添加することができる。
【００９０】
裏面被覆剤中の各構成成分の量を下記の表２に示す。ＦＲは選択された難燃剤と同義で使用されるということを特記しなければならない。また、湿時重量％はディスパージョンの全重量を基準とする。
【００９１】
【表２】
2010502856.tif 000017
【００９２】
３．織布の裏面被覆
表２に示し、上記で製造した裏面被覆剤を３９３ｇ／ｍ２の織布重量を有する木綿シェニール織布に塗布した。「ナイフ」コーティング機のマティス実験室コータータイプＬＴＥ−Ｓにより織布に裏面被覆剤を塗布した。織布試料（３３×４３ｃｍ）をマティス実験室コーターのピンフレームに固定し、ナイフを織布の始点に置き、前方に動き、織布を被覆する、ナイフの近くに裏面被覆剤を置いた。被覆速度と被覆厚さを調整して、織布上に所望量の被覆を得ることができる。織布を被覆した時、ピンフレームをオーブンの中に自動的に移動し、オーブン中の時間およびオーブンの温度を調整することができる。この実施例においては、被覆織布を９０℃で５分および１４０℃で１０分乾燥した。
【００９３】
次の式を使用することにより、裏面被覆剤のパーセント（アドオンとも呼ばれる）および裏面被覆された織布の臭素含量を求めた。
１）［［［（被覆織布の重量）／（織布のＬ（ｃｍ）＊Ｗ（ｃｍ））］＊１００００］−（非被覆織布の重量（ｇ／ｍ２）］＝裏面被覆剤重量（ｇ／ｍ２）
２）［（裏面被覆剤重量（ｇ／ｍ２））／（非被覆織布の重量（ｇ／ｍ２））］＊１００＝織布上の裏面被覆剤の％
織布上の表示したようなハロゲンまたはリンのパーセントを次の式により計算する。
１）（織布上の裏面被覆剤の％）×（裏面被覆中の％乾時のｐｐｈｒでのＦＲディスパージョン）＝％織布上のハロゲン化もしくはリンＦＲ
２）（％織布上のハロゲン化もしくはリンのＦＲ）×（％ＦＲ中のハロゲン化もしくはのリン含量）＝織布上のハロゲン化もしくはリンの％
【００９４】
上記の式を用いて、織布の裏面被覆剤は、結果として下記の表３に表示するような織布上の裏面被覆剤の量および織布上のハロゲン／リン含量を生じるということが求められた。
【００９５】
織布に裏面被覆剤を塗布した後、裏面被覆された織布をＢＳ５６５１水浸漬試験と一緒にＢＳ５８５２（第１部、マッチ試験、２０秒着火）難燃性試験にかけた。これらの試験の結果を下記の表３に示す。
【００９６】
【表３】
2010502856.tif 000018
【００９７】
【表４】
2010502856.tif 000019
【００９８】
実施例に示すように、本発明において使用されるＦＲの大部分は、ＢＳ５８５２防炎試験および水浸漬試験に合格し、テキスタイル塗布における使用に好適な有効なＦＲであることが示される。更には、本発明において使用されるＦＲの大部分は、ＢＳ５８５２防炎
試験および水浸漬試験の両方におけるＨＢＣＤの性能に合致するか超え、テキスタイル塗布におけるＨＢＣＤの有効な代替物となることが示される。
【国際調査報告】
2010502856.tif 000032
2010502856.tif 000033
2010502856.tif 000034
2010502856.tif 000035
2010502856.tif 000036